(57)【要約】      （修正有）【課題】肌荒れが起こってしまう原因を積極的に排除し、さらに高いレベルでの肌荒れ防止性能と耐久性能とを有する繊維構造物を提供する。【解決手段】繊維表面に摩擦耐電圧が１０００Ｖ以下、滴下吸水時間が６０秒以下、両性能の洗濯２０回保持率を８０％以上とする親油性保湿剤および抗酸化性整肌剤を、ホスホリルコリン基を含有するバインダーにより固着させてなる繊維構造物。【選択図】  なし【特許請求の範囲】
【請求項１】
繊維表面に親油性保湿剤および抗酸化性整肌剤を固着させてなる繊維構造物。
【請求項２】
該繊維構造物の摩擦帯電圧が１０００Ｖ以下である請求項１記載の繊維構造物。
【請求項３】
滴下吸水時間が６０秒以下である請求項１または２記載の繊維構造物。
【請求項４】
洗濯２０回後の該摩擦耐電圧の性能保持率が８０％以上である請求項２または３記載の繊維構造物。
【請求項５】
洗濯２０回後の該滴下吸水時間の性能保持率が８０％以上である請求項３または４記載の繊維構造物。
【請求項６】
該親油性保湿剤が、スクワラン、ミリスチン酸アルキルエステル、ミツロウ、ラノリン、馬油およびパーセリン油から選ばれた少なくとも１種である請求項１〜５のいずれかに記載の繊維構造物。
【請求項７】
該抗酸化性整肌剤が、各種アミノ酸、ビタミン類、ガンマオリザノール、フェルラ酸、オリゴメリックプロアンソシアニジンおよびカテキンから選ばれた少なくとも１種である請求項１〜６のいずれかに記載の繊維構造物。
【請求項８】
該親油性保湿剤および抗酸化性整肌剤が、バインダーによって、繊維表面に固着してなるものである請求項１〜７のいずれかに記載の繊維構造物。
【請求項９】
該バインダーが、下記式１で表されるホスホリルコリン基を含有した樹脂からなる請求項８記載の繊維構造物。
【化１】
2004250819.tif 000005
2004250819.tif 000006
【請求項１０】
該繊維構造物が、単糸繊度が１．１デシテックス以下のポリエステル系合成繊維を少なくとも１重量％含む請求項１〜９のいずれかに記載の繊維構造物。
【発明の詳細な説明】
【０００１】
【発明の属する技術分野】
本発明は、肌の抵抗力を低下させる要因である静電気を防止し、さらには低下した肌の抵抗力を回復することができる繊維構造物に関するものである。
【０００２】
【従来の技術】
従来、衣料素材、特に合成繊維衣料の改善策としてウォッシュアンドウェア性、各種機能性付与、さらにはそれの耐久性向上、物理特性の改良や風合い、触感、外観の改良などが主として行われていた。例えば、特開平２−３００３０１号公報に低温、低湿時の肌荒れを防止する目的で保湿剤をバインダーを用いて布帛に固着した衣料が提案されている。
【０００３】
【特許文献１】特開平２−３００３０１号公報
【０００４】
【発明が解決しようとする課題】
しかしながら、これら従来の技術では、スキンケアに関する提案は少なく、またあっても肌荒れ防止を目的としたもののみであり、その肌荒れが起こってしまう原因を積極的に排除するものではなかった。
【０００５】
本発明は、かかる従来技術の背景に鑑み、肌荒れが起こってしまう原因を積極的に排除し、さらに高いレベルでの肌荒れ防止性能と耐久性能とを有する繊維構造物を提供せんとするものである。
【０００６】
【課題を解決するための手段】
本発明は、かかる課題を解決するために、次のような構成を採用するものである。
【０００７】
すなわち、本発明の繊維構造物は、繊維表面に親油性保湿剤および抗酸化性整肌剤を固着させてなる。
【０００８】
さらに好ましくは、該繊維構造物の摩擦帯電圧が１０００Ｖ以下、滴下吸水時間が６０秒以下、下記式で表される角質水分変化量が１０以上であり、かつ、洗濯２０回後のこれら各性能の性能保持率が８０％以上である繊維構造物である。
【０００９】
角質水分変化量ΔＭ＝（Ｘ−Ｂ）／Ｂ×１００
（ただし、Ｘ：着用２４時間後の角質水分率、Ｂ：着用前の角質水分率を表す。）
【００１０】
【発明の実施の形態】
本発明の繊維構造物は、繊維表面に親油性保湿剤および抗酸化性整肌剤を固着させたものであるところに特徴を有する。
【００１１】
本発明で用いる親油性保湿剤とは、肌に近接して存在させることによって、乾燥などによって奪われやすくなった皮膚の角質水分率を低下させないものをいう。具体的には、スクワラン、ミリスチン酸アルキルエステル、ミツロウ、ラノリン、馬油およびパーセリン油から選ばれた少なくとも１種が好ましく使用される。この他にも、米抽出液、ラベンダーやオレンジなどの植物油、グリセリン、プロペトなどが知られており、これらを使用することも可能である。
【００１２】
また、本発明で用いる抗酸化性整肌剤とは、皮膚の酸化を防止する性能を持った肌を整える成分を言う。近年、環境汚染やストレスなど様々な原因によって、身体の中の活性酸素が過剰に発生し身体の健康を害することが言われているが、ＳＯＤ（スーパーオキサイドディスムターゼ）と呼ばれる抗酸化物質が、この身体で過剰となった活性酸素を取り除き、無毒化してくれる酵素として働くのである。皮膚も身体の一部であり皮膚表面でも同様の現象が起こっている。皮膚表面の皮脂や化粧品などに含まれる油分が、太陽光や外気、あるいはストレスなどによって酸化され、過酸化脂質と呼ばれる酸化物に変化し、たとえば、鉄表面が酸化によって鉄サビを発生するように、皮膚を傷つけダメージを与え、結果として肌荒れやシワなどの老化現象を起こすのである。ここで言う抗酸化性整肌剤とは、こうした肌荒れやシワなどの老化現象から皮膚の酸化を防止する性能を持った、肌を整える成分をいう。具体的には、各種アミノ酸、ビタミン類、ガンマオリザノール、フェルラ酸、オリゴメリックプロアンソシアニジンおよびカテキンから選ばれた少なくとも１種が好ましく使用される。この他にも、ポリフェノール、プロポリス、パンテノール、リコピン、セサミノール、チオタウリン、多糖類などが知られており、これらを使用することも可能である。
【００１３】
本発明では、親油性保湿剤と抗酸化性整肌剤を併用することに特徴を有する。これまでは、親油性保湿剤こそが肌荒れ防止効果に優れていると言われてきたが、前述したように、皮膚表面の皮脂や、肌荒れを防止するための親油性保湿剤自身が酸化するため、それだけでは十分な肌荒れ防止効果を発揮することは困難であった。すなわち、皮膚表面の皮脂だけでなく、肌荒れ防止のために使用する親油性保湿剤が酸化することを抑制するためには、抗酸化性整肌剤の併用が必須なのである。これにより、これまでにないより高いレベルでの肌荒れ防止効果が得られるのである。
【００１４】
本発明で用いる親油性保湿剤および抗酸化性整肌剤を繊維構造物に付与する方法としては、そのままの状態もしくはマイクロカプセル化した状態で、バインダーにより付着させることが好ましい。
【００１５】
マイクロカプセル化された該親油性保湿剤および抗酸化性整肌剤を用いると、さらに洗濯耐久性が向上し、また、該親油性保湿剤および抗酸化性整肌剤が徐々にマイクロカプセル内からしみ出してきて、その効果を長期間発揮せしめるので、さらに好ましい。
【００１６】
該親油性保湿剤および抗酸化性整肌剤をマイクロカプセル化する場合に用いるマイクロカプセル用素材としては、無機質、有機質の微多孔微粒子であって、たとえば、シリカ、活性炭などの微多孔無機微粒子、中空微多孔メラミン樹脂粒子、アクリル酸エステル系樹脂粒子、ポリ尿素系樹脂粒子などがあげられる。アクリル酸エステル系樹脂粒子、ポリ尿素系樹脂粒子は、該親油性保湿剤および抗酸化性整肌剤をマイクロカプセル化しやすく、マイクロカプセルの素材自体が肌荒れを防止できる理由からより好ましい素材である。また、これらの微粒子の外径は、０．１μｍ以上１００μｍ以下であることが、バインダーによる繊維への保持性、すなわち、洗濯などによる脱落防止の面から好ましく、０．１μｍ以上４０μｍ以下であることがより好ましい。
【００１７】
バインダーとしては、アクリル酸エステル系樹脂、ポリウレタン系樹脂、メラミン系樹脂、ポリエーテルエステルブロックコポリマ、ポリアミド系樹脂、シリコーン系樹脂などを用いることができる。
【００１８】
シリコーン系樹脂は、洗濯耐久性および繊維構造物の柔軟性を向上させる上で好ましく、中でも、摂氏８０度以下の低温でも造膜性に優れたシリコーン系樹脂、たとえば、ヒドロキシオルガノポリシロキサンにアルコキシシランをカップリング剤として添加したものなどは特に好ましい。
【００１９】
本発明では、特に下記式１に示すホスホリルコリン基を含有させた樹脂からなるバインダーであることがさらに好ましい。ホスホリルコリン基とは、生体膜の構成成分であるリン脂質分子が主として持つ基であり、該バインダーがホスホリルコリン基を含有することによって、バインダーの皮膚表面への刺激をなくすことができ、より高いレベルでの肌荒れ防止性能を得ることができる。
【００２０】
【化２】
2004250819.tif 000002
【００２１】
2004250819.tif 000003
本発明において、親油性保湿剤および抗酸化性整肌剤の繊維構造物に対する付着量は、繊維構造物の全重量に対して０．０１重量％以上１０重量％以下であることが好ましい。かかる付着量が０．０１重量％未満であると十分な肌荒れ防止性能が得られにくい。また、繊維構造物の染色堅牢度を維持するために１０重量％以下であることが好ましい。
【００２２】
また、本発明の特徴である高いレベルの肌荒れ防止性能と耐久性を持ち、ソフトな風合いを保ち、肌への刺激を軽減するために、バインダーの繊維構造物に対する付着量は、繊維構造物の全重量に対して、０．５重量％から１０重量％、より好ましくは１重量％から８重量％の範囲で付着させるものである。すなわち、かかる付着量が０．５重量％未満であると、親油性保湿剤および抗酸化性整肌剤の保持が十分でなくなり、本発明の特徴である肌荒れ防止性能と耐久性を得られにくい。また、１０重量％を越えると、繊維構造物の風合いが硬くなり、着用時に肌への刺激が強くなる傾向がある。
【００２３】
次に本発明の繊維構造物を製造する方法を説明する。
【００２４】
まず、親油性保湿剤および抗酸化性整肌剤を、そのままの状態およびマイクロカプセル化した状態のうち少なくともいずれかの状態で、必要に応じて界面活性剤を併用して、バインダー水分散液に混合分散させて処理液を調整する。繊維構造物を該処理液中に浸漬し、余分な液をマングルまたは遠心脱水機などの手段で除去した後、摂氏１８０度以下で乾燥するのが好ましく、より好ましくは摂氏５０度から摂氏８０度で乾燥し、必要に応じて常法により乾熱または湿熱セットを行うのが好ましい。
【００２５】
特に、マイクロカプセル化された親油性保湿剤および抗酸化性整肌剤を使用する際は、該マイクロカプセル化された親油性保湿剤および抗酸化性整肌剤を繊維構造物を構成する繊維表面に付着、接合させ、該繊維構造物を成す繊維間を目詰めすることなく、該繊維構造物が有する通気性をできるだけそのまま保持させておくのが、着用時のムレ防止の面から好ましい。
【００２６】
該処理液によって該繊維構造物に付着した親油性保湿剤および抗酸化性整肌剤は、該バインダー樹脂被膜で覆われたものもあれば、付着部分のみに該バインダー樹脂が付着しているものもあり、いずれの状態でも本発明の効果は達成される。耐久性の面からは、バインダー薄膜で被覆されて付着している状態が好ましいが、親油性保湿剤および抗酸化性整肌剤の薬剤効果の面からは、該被膜を極めて薄くすることが好ましい。耐久性と薬剤効果の面から、被膜の厚さは０．０１μｍから１μｍの範囲が好ましい。マイクロカプセル化された親油性保湿剤および抗酸化性整肌剤を用いる場合は、被膜表面に露出するマイクロカプセル化された親油性保湿剤および抗酸化性整肌剤をできるだけ多くするのが好ましく、１個／ｃｍ２以上露出することが好ましい。
【００２７】
本発明の繊維構造物は、摩擦帯電圧が１０００Ｖ以下の性能を有することが好ましい。摩擦帯電圧が１０００Ｖを越えると、繊維構造物を使用している時の摩擦によって静電気が発生し、その静電気が皮膚表面の組織を傷つけ、肌の抵抗力を低下させる要因となるのである。さらに、乾燥した環境が静電気の発生を著しく増加させることが一般に知られているが、こうした乾燥した環境も角質の水分を奪い取る要因となっている。本発明においては、親油性保湿剤および抗酸化性整肌剤の使用に加えて、該繊維構造物の摩擦帯電圧が１０００Ｖ以下の性能を有することにより、肌の抵抗力を低下させる要因を排除し、より高いレベルの肌荒れ防止性能を得ることができる。
【００２８】
摩擦帯電圧を１０００Ｖ以下にする方法としては、公知の帯電防止剤を繊維に付与する方法、たとえば、イオン性高分子活性剤と反対イオンの活性剤で処理することにより、不活性化合物のコンプレックスを繊維表面に形成する方法や、親水性高分子モノマーと酸性、塩基性およびアミド系低分子モノマーの混合物を繊維に付与し、乾熱・湿熱・放射線・マイクロ波・紫外線等によって繊維表面にグラフト重合する方法等が知られているが、特に限定するものではない。
【００２９】
本発明の繊維構造物は、肌と接する面の滴下吸水時間が６０秒以下の性能を有することが必要である。滴下吸水時間が６０秒よりも長いと、発汗時の汗処理性が劣り、ベトツキ感を生じて着用快適性が劣るものとなる。滴下吸水時間は、好ましくは３０秒以下、さらに好ましくは１０秒以下である。
【００３０】
吸水性を得る手段としては、水溶性ポリアルキレングリコール、テレフタル酸、エチレングリコールなどのブロック共重合体を主成分とする樹脂を、繊維表面上に吸着あるいは付与する方法がある。処理方法としては、これらのエマルジョンを浴中にて処理する浴中吸尽法や、通常の水溶性重合開始剤して過硫酸カリや過硫酸アンモニウムを併用し、室熱、乾熱、パッドスチーム法などがある。
【００３１】
本発明の繊維構造物は、角質水分変化量が１０以上の性能を有することが好ましい。角質水分変化量は次の式によって求められる。
【００３２】
角質水分変化量ΔＭ＝（Ｘ−Ｂ）／Ｂ×１００
（ここで、Ｘは着用２４時間後の角質水分率、Ｂは着用前の角質水分率を表す。）
角質水分変化量が１０未満であれば、十分な肌荒れ防止性能は得られにくい。
【００３３】
本発明の繊維構造体の上記に示した各種性能は、後述する方法による繰り返し洗濯２０回後の性能保持率が８０％以上の耐久性を有することが実用面において重要である。
【００３４】
さらに、本発明の繊維構造物は、単糸繊度が１．１デシテックス以下のポリエステル系合成繊維を少なくとも１０重量％以上含むものであることが好ましい。これにより、ソフトな風合いが得られ、該繊維構造物が肌に接触したときの刺激が軽減されることによって、より高い肌荒れ防止性能を得ることができる。
【００３５】
本発明で用いられる繊維材料としては、ポリエチレンテレフタレートやポリトリメチレンテレフタレートやポリブチレンテレフタレートなどのポリエステル系繊維、ポリエステルに第３成分を共重合したポリエステル系繊維、ナイロン６やナイロン６６などのポリアミド系繊維、ポリアミドに第３成分を共重合したポリアミド系繊維、ポリアクリロニトリルを主成分とするアクリル系繊維、ポリエチレン、ポリプロピレンなどのポリオレフィン系繊維、ポリ塩化ビニル系繊維、セルロース系繊維、たんぱく質系繊維などが挙げられ、これらの混用繊維からなるものを用いることができる。
【００３６】
本発明における繊維構造物は上記繊維材料から構成され、形態としては、スパン糸やフィラメント等の糸条物、該糸条物よりなる織編物および不織布等繊維布帛などが挙げられる。また、衣服の中入れ綿、布団用中綿などに用いても良く、これらの繊維布帛は、混繊、混紡、混織、混編、交織、交編などを施した繊維布帛も含まれる。
【００３７】
これらの繊維構造物は、直接肌に触れる肌着、靴下、シャツ、ブラウスなどの衣料はもちろん、裏地、サポータ、タオル、ハンカチなどの衣料用副資材を始め、布団側地、シーツ類、毛布、布団用中綿などの建寝装用品に好ましく使用することができ、肌荒れを積極的に予防し、起こってしまった肌の抵抗力の低下を改善することができるものである。
【００３８】
さらに必要に応じて仕上げ加工剤、例えば、抗菌防臭加工剤などを添加してもよい。抗菌防臭加工剤としては、たとえば、キチン・キトサン、光触媒、ナノメーター銀、グリチルリチン酸、ウンデシレン酸モノグリセリド、ヒノキチオール、カテキンなどが挙げられる。これらを処理液中に混合させ同時に処理をしたり、または上記処理後これら仕上加工剤だけの処理液を作成し、繊維に含浸させ、乾熱処理によって付与することができる。
【００３９】
【実施例】
以下、実施例および比較例を用いて本発明をさらに具体的に説明する。
【００４０】
なお、実施例中に記載した各種性能は以下の方法により評価した。
［洗濯］
自動反転渦巻き式電気洗濯機（東芝（株）製；ＶＨ−１１５０と同性能のもの）に、４５ｃｍ×４５ｃｍの試験布５００ｇと、摂氏４０±２度の０．２％弱アルカリ性合成洗剤（ＪＩＳ  Ｋ−３３７１弱アルカリ性・第１種）液２５リットルとを入れ、強条件で２５分間洗濯した。ついで、遠心脱水機で約３０秒間脱水後、常温水をオーバーフローさせながら１０分間すすぎを行った。その後、再度３０秒間脱水し、同条件で１０分間すすいだ。この方法を簡便法として、該処理１回を洗濯５回分とした。
【００４１】
各実施例においては、これを４回繰り返し洗濯２０回の試料とした。
［樹脂付着量］
樹脂付着量［％］＝［（Ａ−Ｂ）／Ｂ］×１００
ここで、Ａ：加工を施した後の繊維構造物全重量
Ｂ：加工を施していない繊維構造物全重量
ここで、繊維構造物全重量とは摂氏２０度×相対湿度６５％雰囲気下に２４時間放置したときの重量をいう。
［摩擦帯電圧］
摂氏２０度、相対湿度３０％の雰囲気中に生地を２４時間放置後、同条件下で綿布を摩擦布として、ロータリースタティックテスターを用いて１分間回転後の摩擦帯電圧（Ｖ）を測定した。
［滴下吸水時間］
ＪＩＳ  Ｌ  １０９６「一般織物試験方法」に準じて行った。
【００４２】
約１５ｃｍ×１５ｃｍの試験片を３枚採取し、試験片を直径１０ｃｍ以上の刺繍枠あるいはビーカーに、余分な張力がかからないように表面を下にして固定した。そこに５ｃｍ上方から蒸留水を１滴ずつ滴下し、水滴を滴下した時から試験片上の水滴が特別な反射をしなくなった時までの時間を任意の３カ所で測定し、３枚の平均値で示し、滴下吸水時間とした。
［角質水分率］
角質水分率測定機（内外電機（株）製）を使用し、肘部およびふくらはぎ部について任意の５カ所ずつを測定し、それぞれの平均値を用いた。
［肌荒れの有無］
マイクロビデオスコープ（（株）ハイロックス製）により、約１００倍に皮膚表面を拡大し、その状態を観察することによって肌荒れの有無を判定した。
［風合い］
生地を掴んだときの感触を、非常に柔らかい、柔らかい、やや硬い、硬い、非常に硬いの５段階で評価した。
［着用試験］
３名のパネラーを使用し、着用試験を行った。
【００４３】
着用試験は、所定の試料をふくらはぎ部に２４時間連続着用（入浴による未着用時間を含む）し、着用直前と２４時間着用後のふくらはぎ部について、角質水分率の測定と肌荒れの有無を評価した。
【００４４】
さらに、家庭洗濯２０回を行った該試料を肘部に着用し、同様に２４時間連続着用前後の肘部の角質水分率の測定と肌荒れの有無を評価した。
【００４５】
着用試験の詳細は実施例中に記載する。また、表１において、家庭洗濯０回のサンプルの着用試験結果を「ＨＬ−０」の欄に、家庭洗濯２０回後の着用試験結果を「ＨＬ−２０」の欄に記した。
（実施例１）
親油性保湿剤であるスクワランと抗酸化性整肌剤であるガンマオリザノールを用い、繊維重量に対して次のような配合で加工剤を作成した。
【００４６】
スクワラン乳化分散剤（固形分２０％）        ：５重量％
ガンマオリザノール乳化分散剤（固形分２０％）：５重量％
ホスホリルコリン基含有シリコーンバインダー（ＢＹ２２−８２６：トーレ・シリコーン社製とＭＦ−３：日本油脂社製の混合バインダー）：２０重量％
帯電防止剤（水溶性ウレタン系）              ：２０重量％
吸水剤｛ポリアルキレングリコールブロック共重合体（ジメチルテレフタレート：エチレングリコール：ポリエチレングリコール＝５：４：７のブロック共重合体、分子量３０００）｝：７重量％
該加工剤を浴比１：２０のドラム染色機の中に入れ、ナイロン６加工糸とポリウレタン弾性糸からなるストッキングと加工剤をドラム染色機にて昇温摂氏２度／分で摂氏８０度まで加熱し、３０分間キープした後、ストッキングを取り出し水洗し、摂氏１２０度で１分間乾燥、セットした。この処理したストッキングにおける、スクワランおよびガンマオリザノールを含むバインダーの樹脂付着量は６．２重量％であった。
【００４７】
この親油性保湿剤および抗酸化性整肌剤を付着させたストッキングを右足に配し、通常のナイロン６加工糸からなるストッキングを左足に配して縫製し、右足のみに親油性保湿剤および抗酸化性整肌剤を付着させたパンティーストッキングを作成した。
【００４８】
このパンティーストッキングを１２月から２月の冬場に、２８歳、３９歳、４８歳の３名の女性パネラーにより着用試験を行った。着用試験は、２４時間連続着用（入浴による未着用時間を含む）し、着用直前と２４時間着用後のふくらはぎ部について、角質水分率の測定と肌荒れの有無を評価した。
【００４９】
さらに、家庭洗濯２０回を行った該パンティーストッキングの足部を筒状に切り取り、親油性保湿剤および抗酸化性整肌剤を付着させたものを右肘に、通常のナイロン６加工糸からなるものを左肘に着用し、同様に２４時間連続着用前後の肘部の角質水分率の測定と肌荒れの有無を評価した。
【００５０】
結果を表１に示す。表からわかるとおり、年代に関わらず、親油性保湿剤および抗酸化性整肌剤を付着させたものは、通常のナイロン６加工糸からなるものに対し、肌荒れ防止性、制電性、吸水性、風合いに優れ、また、洗濯耐久性を有することが明かであった。
（実施例２）
親油性保湿剤であるスクワランと抗酸化性整肌剤であるフェルラ酸を重量比にして１：１に混合し、この混合液に粒径２μｍから６μｍの微多孔質シリカ粒子を含浸して、スクワランとフェルラ酸の混合物をマイクロカプセル化した。
【００５１】
このマイクロカプセル、アクリル酸エステル系バインダー（プライマールＨＡ−１６：日本ライヒホールド社製）、ホスホリルコリン基含有バインダー（ＭＦ−３）を重量比で１：１：１の割合に混合分散し、さらに帯電防止剤（水溶性ウレタン系）１０重量％と吸水剤｛ポリアルキレングリコールブロック共重合体（ジメチルテレフタレート：エチレングリコール：ポリエチレングリコール＝５：４：７のブロック共重合体、分子量３０００｝７重量％を加え１２０ｇ／リットルの水分散液を調整した。
【００５２】
この水分散液に、８３デシテックス、３６フィラメントのポリエステルウーリー加工糸からなる肌着用編地を浸漬し、ピックアップ率８０％に設定したマングルで絞り、乾燥機で摂氏１２０度で３分乾燥、セットした。
【００５３】
この処理した肌着用編地における、スクワランおよびフェルラ酸を内包したマイクロカプセルを含むバインダーの樹脂付着量は７．４重量％、内マイクロカプセルは固形分にして３．６重量％であった。
【００５４】
この親油性保湿剤および抗酸化性整肌剤を付着させた肌着用編地を右足に配し、通常の８３デシテックス、３６フィラメントのポリエステルウーリー加工糸からなる肌着用編地を左足に配して、右足のみに親油性保湿剤および抗酸化性整肌剤を付着させたスパッツを作成した。
【００５５】
このスパッツを実施例１と同様の着用評価を行った。
【００５６】
結果を表１に示す。表からわかるとおり、年代に関わらず、親油性保湿剤および抗酸化性整肌剤を付着させたものは、通常の８３デシテックス、３６フィラメントのポリエステルウーリー加工糸からなる肌着用編地からなるものに対し、肌荒れ防止性、制電性、吸水性、風合いに優れ、また、洗濯耐久性を有することが明かであった。
（実施例３）
実施例１において、親油性保湿剤としてミリスチン酸アルキルエステルを、抗酸化性整肌剤としてオリゴメリックプロアンソシアニジンを用いて同様の処理を施して試料を作成し、同様の着用評価を行った。処理したストッキングにおける、ミリスチン酸アルキルエステルおよびオリゴメリックプロアンソシアニジンを含むバインダーの樹脂付着量は８．１重量％であった。着用評価の結果を表１に示す。表からわかるとおり、年代に関わらず、親油性保湿剤および抗酸化性整肌剤を付着させたものは、通常のナイロン６加工糸からなるものに対し、肌荒れ防止性、制電性、吸水性、風合いに優れ、また、洗濯耐久性を有することが明かであった。
（実施例４）
実施例２において、親油性保湿剤としてミツロウを、抗酸化性整肌剤としてビタミンＣとＥを重量比にして１：１に混合したものを用いてマイクロカプセル化し、得られたマイクロカプセルを用いて同様の処理を施して試料を作成し、同様の着用評価を行った。処理した肌着用編地における、ミツロウおよびビタミンＣとＥを内包したマイクロカプセルを含むバインダーの樹脂付着量は６．８％、内マイクロカプセルは固形分にして２．７％であった。着用評価の結果を表１に示す。表からわかるとおり、年代に関わらず、親油性保湿剤および抗酸化性整肌剤を付着させたものは、通常の８３デシテックス、３６フィラメントのポリエステルウーリー加工糸からなる肌着用編地からなるものに対し、肌荒れ防止性、制電性、吸水性、風合いに優れ、また、洗濯耐久性を有することが明かであった。
（実施例５）
実施例２において、親油性保湿剤としてラノリンを、抗酸化性整肌剤としてアミノ酸を用いてマイクロカプセル化し、得られたマイクロカプセルを用いて同様の処理を施して試料を作成し、同様の着用評価を行った。処理した肌着用編地における、ラノリンおよびアミノ酸を内包したマイクロカプセルを含むバインダーの樹脂付着量は６．１％、内マイクロカプセルは固形分にして２．４％であった。着用評価の結果を表１に示す。表からわかるとおり、年代に関わらず、親油性保湿剤および抗酸化性整肌剤を付着させたものは、通常の８３デシテックス、３６フィラメントのポリエステルウーリー加工糸からなる肌着用編地からなるものに対し、肌荒れ防止性、制電性、吸水性、風合いに優れ、また、洗濯耐久性を有することが明かであった。
（実施例６）
実施例２において、親油性保湿剤として馬油を、抗酸化性整肌剤としてカテキンを用いてマイクロカプセル化し、得られたマイクロカプセルを用いて同様の処理を施して試料を作成し、同様の着用評価を行った。処理した肌着用編地における、馬油およびカテキンを内包したマイクロカプセルを含むバインダーの樹脂付着量は８．２％、内マイクロカプセルは固形分にして３．１％であった。着用評価の結果を表１に示す。表からわかるとおり、年代に関わらず、親油性保湿剤および抗酸化性整肌剤を付着させたものは、通常の８３デシテックス、３６フィラメントのポリエステルウーリー加工糸からなる肌着用編地からなるものに対し、肌荒れ防止性、制電性、吸水性、風合いに優れ、また、洗濯耐久性を有することが明かであった。
（実施例７）
実施例１において、親油性保湿剤としてパーセリン油を、抗酸化性整肌剤としてガンマオリザノールを用いて同様の処理を施して試料を作成し、同様の着用評価を行った。処理したストッキングにおける、パーセリン油およびガンマオリザノールを含むバインダーの樹脂付着量は６．１％であった。着用評価の結果を表１に示す。表からわかるとおり、年代に関わらず、親油性保湿剤および抗酸化性整肌剤を付着させたものは、通常のナイロン６加工糸からなるものに対し、肌荒れ防止性、制電性、吸水性、風合いに優れ、また、洗濯耐久性を有することが明かであった。
（比較例１）
実施例１において、親油性保湿剤としてスクワランのみを用い、抗酸化性整肌剤であるガンマオリザノールを除く以外は全て同様の処理を施して試料を作成し、同様の着用評価を行った。処理したストッキングにおける、スクワランを含むバインダーの樹脂付着量は５．２％であった。着用評価の結果を表１に示す。表からわかるとおり、３０代、４０代のパネラーにおいて、親油性保湿剤のみを付着させたものは、通常のナイロン６加工糸からなるものに対し、角質水分変化量が１０に満たず、肌荒れ防止性が十分ではなかった。
（比較例２）
実施例２において、抗酸化性整肌剤であるフェルラ酸のみを用い、親油性保湿剤であるスクワランを除く以外は全て同様の処理を施してマイクロカプセル化し、得られたマイクロカプセルを用いて、さらに同様の処理を施して試料を作成し、同様の着用評価を行った。処理した肌着用編地における、フェルラ酸を内包したマイクロカプセルを含むバインダーの樹脂付着量は５．６％、内マイクロカプセルは固形分にして２．４％であった。着用評価の結果を表１に示す。表からわかるとおり、年代に関わらず、抗酸化性整肌剤のみのマイクロカプセルを付着させたものは、通常の８３デシテックス、３６フィラメントのポリエステルウーリー加工糸からなる肌着用編地からなるものに対し、角質水分変化量が１０に満たず、十分な肌荒れ防止性が得られなかった。
（比較例３）
実施例３において、親油性保湿剤としてミリスチン酸アルキルエステルのみを用い、抗酸化性整肌剤であるオリゴメリックプロアンソシアニジンを除く以外は全て同様の処理を施して試料を作成し、同様の着用評価を行った。処理したストッキングにおける、ミリスチン酸アルキルエステルを含むバインダーの樹脂付着量は６．１％であった。その結果を表１に示す。表からわかるとおり、３０代、４０代のパネラーにおいて、親油性保湿剤のみを付着させたものは、通常のナイロン６加工糸からなるものに対し、角質水分変化量が１０に満たず、肌荒れ防止性が十分ではなかった。
（比較例４）
実施例４において、抗酸化性整肌剤であるビタミンＣとＥのみを用い、親油性保湿剤であるミツロウを除く以外は全て同様の処理を施してマイクロカプセル化し、得られたマイクロカプセルを用いて、さらに同様の処理を施して試料を作成し、同様の着用評価を行った。処理した肌着用編地における、ビタミンＣとＥを内包したマイクロカプセルを含むバインダーの樹脂付着量は７．２％、内マイクロカプセルは固形分にして３．１％であった。着用評価の結果を表１に示す。表からわかるとおり、年代に関わらず、抗酸化性整肌剤のみのマイクロカプセルを付着させたものは、通常の８３デシテックス、３６フィラメントのポリエステルウーリー加工糸からなる肌着用編地からなるものに対し、角質水分変化量が１０に満たず、十分な肌荒れ防止性が得られなかった。
（比較例５）
実施例５において、親油性保湿剤としてラノリンのみを用い、抗酸化性整肌剤であるアミノ酸を除く以外は全て同様の処理を施してマイクロカプセル化し、得られたマイクロカプセルを用いて、さらに同様の処理を施して試料を作成し、同様の着用評価を行った。処理した肌着用編地における、ラノリンを内包したマイクロカプセルを含むバインダーの樹脂付着量は５．６％、内マイクロカプセルは固形分にして２．８％であった。着用評価の結果を表１に示す。表からわかるとおり、年代に関わらず、親油性保湿剤のみのマイクロカプセルを付着させたものは、通常の８３デシテックス、３６フィラメントのポリエステルウーリー加工糸からなる肌着用編地からなるものに対し、角質水分変化量が１０に満たず、十分な肌荒れ防止性が得られなかった。
（比較例６）
実施例６において、親油性保湿剤として馬油のみを用い、抗酸化性整肌剤であるカテキンを除く以外は全て同様の処理を施してマイクロカプセル化し、得られたマイクロカプセルを用いて、さらに同様の処理を施して試料を作成し、同様の着用評価を行った。処理した肌着用編地における、馬油を内包したマイクロカプセルを含むバインダーの樹脂付着量は５．２％、内マイクロカプセルは固形分にして３．０％であった。着用評価の結果を表１に示す。表からわかるとおり、３０代、４０代のパネラーにおいて、親油性保湿剤のみのマイクロカプセルを付着させたものは、通常の８３デシテックス、３６フィラメントのポリエステルウーリー加工糸からなる肌着用編地からなるものに対し、角質水分変化量が１０に満たず、十分な肌荒れ防止性が得られなかった。
（比較例７）
実施例７において、親油性保湿剤であるパーセリン油のみを用い、抗酸化性整肌剤であるガンマオリザノールを除く以外は全て同様の処理を施して試料を作成し、同様の着用評価を行った。処理したストッキングにおける、パーセリン油を含むバインダーの樹脂付着量は５．１％であった。着用評価の結果を表１に示す。表からわかるとおり、３０代、４０代のパネラーにおいて、親油性保湿剤のみのマイクロカプセルを付着させたものは、通常の８３デシテックス、３６フィラメントのポリエステルウーリー加工糸からなる肌着用編地からなるものに対し、角質水分変化量が１０に満たず、十分な肌荒れ防止性が得られなかった。
【００５７】
【表１】
2004250819.tif 000004
【００５８】
【発明の効果】
本発明によれば、制電性、吸水性を有すると共に、親油性保湿剤と抗酸化性整肌剤を併用することにより、肌の抵抗力を低下させる要因である静電気を防止し、さらには低下した肌の抵抗力を回復することができる高いレベルの肌荒れ防止性能を有する繊維構造物が得られる。